(57)【要約】  本発明は、一方で、スレッド上に存在するコーティングの表面上に接着促進剤がグラフトされ、他方で、セラミック前駆体樹脂に接着促進剤が結合されている複合部品を製造するための方法に関する。
2020523275.tif 000002
【特許請求の範囲】
【請求項１】
複合部品を製造するための方法であって、少なくとも以下の工程：
その表面上に−ＯＨ基を有するコーティング（１）で覆われたスレッドによって形成された繊維プリフォームの細孔中に、接着促進剤（１０）を導入する工程、ここで、前記接着促進剤は、前記−ＯＨ基の置換又は求核付加の反応に従って反応する電子吸引基Ｇ１と、ヒドロキシル官能基、エポキシド、ハロゲン原子、アミン官能基、カルボニル官能基、炭素−炭素二重結合又は炭素−炭素三重結合から選択される反応基Ｇ２とを備える、
前記基Ｇ１に対する前記−ＯＨ基の置換又は求核付加の反応によって、前記コーティングの前記表面に前記接着促進剤をグラフトする工程、ここで、このグラフトは、前記接着促進剤がその中に導入されている繊維プリフォームの第一の加熱によって実施される、
前記接着促進剤をグラフトする前記工程の後に、前記繊維プリフォームの前記細孔中にセラミック前駆体樹脂（４）を導入する工程、
導入された前記樹脂を重合し、及び前記グラフトされた接着促進剤（２０）を前記樹脂に、前記基Ｇ２の位置で、これら２つの化合物間での化学反応によって結合する工程、ここで、前記重合及び前記結合は、前記樹脂がその中に導入されている前記繊維プリフォームの第二の加熱によって実施される、並びに
前記重合された樹脂（４０）の熱分解によって、前記繊維プリフォームの前記細孔中にセラミックマトリックス相を形成する工程、
を含む、方法。
【請求項２】
方法が、促進剤の導入前に、化学蒸着又は化学蒸気浸透によってスレッド上にコーティング（１）を形成する工程をさらに含む、請求項１に記載の方法。
【請求項３】
方法が、促進剤の導入前に、プリフォームの細孔中に前駆体化合物を導入すること及びこの前駆体化合物の熱分解によって、スレッド上にコーティング（１）を形成する工程をさらに含む、請求項１に記載の方法。
【請求項４】
コーティング（１）の表面を形成する材料が、炭素、ホウ素がドープされた炭素、炭化ケイ素、窒化ホウ素、ケイ素がドープされた窒化ホウ素、又は窒化ケイ素から選択される、請求項１〜３のいずれか一項に記載の方法。
【請求項５】
基Ｇ１が、エポキシド、カルボキシル官能基、ハロゲン原子、炭素−炭素二重結合又は炭素−炭素三重結合から選択される、請求項１〜４のいずれか一項に記載の方法。
【請求項６】
基Ｇ２が、ヒドロキシル官能基、アミン官能基又は炭素−炭素二重結合から選択される、請求項１〜５のいずれか一項に記載の方法。
【請求項７】
モノマー状態において、接着促進剤（１０）が、以下の一般式：Ｇ１−Ｅ−Ｇ２を有し、式中、Ｅは１〜１０個の炭素原子を含む炭素鎖、又は１〜１０個のケイ素元素を含む、シラン、シロキサン、シラザン若しくはカルボシラン鎖を表す、請求項１〜６のいずれか一項に記載の方法。
【請求項８】
Ｅが１〜５個の炭素原子を含む炭素鎖を表す、又はＥが１〜５個のケイ素元素を含む、シラン、シロキサン、シラザン若しくはカルボシラン鎖を表す、請求項７に記載の方法。
【請求項９】
接着促進剤（１０）がハロシランである、請求項７又は８に記載の方法。
【請求項１０】
樹脂（４）が、ポリシロキサン樹脂、ポリシラザン樹脂、ポリカルボシロキサン樹脂、ポリカルボシラン樹脂及びこのような樹脂の混合物から選択される、請求項１〜９のいずれか一項に記載の方法。
【発明の詳細な説明】
【技術分野】
【０００１】
本発明は、少なくとも部分的に、改善された力学特性を有するセラミックのマトリックスを用いて複合部品を製造するための方法に関する。
【背景技術】
【０００２】
少なくとも部分的にセラミックのマトリックスを有する複合部品は、伝統的に、ポリマー含浸熱分解（ＰＩＰ）の技術によって取得され得る。
【０００３】
この技術では、セラミック前駆体ポリマーの液体組成物が繊維プリフォームの細孔中に導入される。このようにして導入された組成物は重合され、次いで、セラミックマトリックス相を形成するために熱分解される。使用される前駆体の選択に応じて、様々な種類のセラミックマトリックスがこの方法によって形成され得る。特に、ＳｉＣＮマトリックスを得るためにポリシラザンポリマーを、ＳｉＣマトリックスを得るためにポリカルボシランポリマーを、又はＳｉＣＯマトリックスを得るためにポリシロキサンポリマーが使用され得る。
【０００４】
熱分解によるセラミックへの変換は容積の縮小を伴うので、稠密化された部分に対して所望の多孔度を得るために、浸透と熱分解のこれらのサイクルを連続して数回繰り返すのが通常である。
【０００５】
そのマトリックスが少なくとも部分的にＰＩＰ技術によって形成されている複合部品によって示される力学特性を改善することが望ましい。
【発明の概要】
【課題を解決するための手段】
【０００６】
第一の態様によれば、本発明は、複合部品を製造するための方法であって、少なくとも以下の工程：
−その表面上に−ＯＨ基を有するコーティングで覆われたスレッドによって形成された繊維プリフォームの細孔中に、接着促進剤を導入する工程、ここで、前記接着促進剤は、前記−ＯＨ基の置換又は求核付加の反応に従って反応する電子吸引基Ｇ１と、ヒドロキシル官能基、エポキシド、ハロゲン原子、アミン官能基、カルボニル官能基、炭素−炭素二重結合又は炭素−炭素三重結合から選択される反応基Ｇ２とを備える、
−前記基Ｇ１に対する−ＯＨ基の置換又は求核付加の反応によって、コーティングの表面に接着促進剤をグラフトする工程、ここで、このグラフトは、前記接着促進剤がその中に導入されている繊維プリフォームの第一の加熱によって実施される、
−接着促進剤をグラフトする工程の後に、繊維プリフォームの細孔中にセラミック前駆体樹脂を導入する工程、
−導入された樹脂を重合し、及びグラフトされた接着促進剤を樹脂に、基Ｇ２の位置で、これら２つの化合物間での化学反応によって結合する工程、前記重合及び前記結合は、樹脂がその中に導入されている繊維プリフォームの第二の加熱によって実施される、並びに
−重合された樹脂の熱分解によって、繊維プリフォームの細孔中にセラミックマトリックス相を形成する工程、
を含む、方法に関する。
【０００７】
本発明者らは、ＰＩＰ技術によって得られるマトリックスを有する部品に関する研究を実施してきた。これらの研究によって、これらの部品の力学特性の限界は、ＰＩＰマトリックスの接合部分での接着の問題に起因することを特定することが可能となった。本発明者らは、重合状態にあるセラミック前駆体とスレッド上に予め形成されたコーティングとの間の粘着の低下が存在することを実際に見出した（図１参照）。図１と関連する試験では、コーティングは、スレッドを覆う熱分解炭素（ＰｙＣ）界面相の層であった。これに関して、図２は、前駆体の熱分解後に得られたマトリックス相とスレッド上に予め形成された炭化ケイ素（ＳｉＣ）のコーティング間の粘着の低下の存在を示している。粘着のこれらの低下の存在は、得られた部品の最適に満たない力学特性に反映される。
【０００８】
本発明は、この問題を解決するために開発され、このため、ＰＩＰマトリックス相とスレッド上に予め形成されたコーティングとの間の接着を改善するために接着促進剤を使用する。この事前に形成されたコーティングは、本明細書の以下に記載されているように、様々な種類のものであり得る。接着促進剤は、基Ｇ１のために、基礎となるコーティングへ共有結合でグラフトすることが可能である。接着促進剤は、コーティングの表面上に存在する突き出した−ＯＨ基の位置でグラフトされ、−ＯＨ基は、コーティングを周囲の空気に曝露した後に自然に存在する。さらに、接着促進剤は、基Ｇ２のために、樹脂と化学的に反応することができる。この反応によって、セラミック前駆体樹脂への促進剤の共有結合が可能になる。このように、接着促進剤は、樹脂、すなわち、最終的にはＰＩＰマトリックス相と、基礎となるコーティングの中間の結合を構成し、これにより、このマトリックス相のこのコーティングへの接着を改善することが可能になる。本発明によって提案される接着促進剤の使用は、このように、得られる複合部品の力学特性を改善するのに寄与する。
【０００９】
一実施形態例では、この方法は、促進剤の導入前に、化学蒸着又は化学蒸気浸透（ＣＶＤ又はＣＶＩ）によって、スレッド上にコーティングを形成する工程をさらに含む。
【００１０】
この場合には、コーティングは、界面相又は前段階マトリックス相であり得る。この例では、接着促進剤の使用は、このコーティング上に直接形成されたＰＩＰマトリックス相の接着を改善する。
【００１１】
変形として、この方法は、促進剤の導入前に、プリフォームの細孔中に前駆体化合物を導入すること、及びこの前駆体化合物の熱分解によって、スレッド上にコーティングを形成する工程をさらに含む。
【００１２】
この事例では、コーティングは、前段階ＰＩＰマトリックス相を構成し、接着促進剤の使用は、連続して形成されたＰＩＰマトリックスの２つのブロック間の接着を改善する。マトリックスがＰＩＰマトリックスの複数のブロックから形成される場合には、これらのブロックのそれぞれの間での接着を改善するために、上記方法を使用することが可能であることに注意すべきである。
【００１３】
一実施形態例では、コーティングの表面を形成する材料は、炭素、特に、熱分解炭素、ホウ素がドープされた炭素、炭化ケイ素、窒化ホウ素、ケイ素がドープされた窒化ホウ素又は窒化ケイ素から選択される。
【００１４】
一実施形態例では、基Ｇ１は、エポキシド、カルボキシル官能基、ハロゲン原子、炭素−炭素二重結合又は炭素−炭素三重結合から選択される。
【００１５】
一実施形態例では、基Ｇ２は、ヒドロキシル官能基、アミン官能基又は炭素−炭素二重結合から選択される。
【００１６】
一実施形態例では、モノマー状態において、接着促進剤は、以下の一般式：Ｇ１−Ｅ−Ｇ２を有し、式中、Ｅは１〜１０個の炭素原子を含む炭素鎖又は１〜１０個のケイ素元素を含む、シラン、シロキサン、シラザン若しくはカルボシラン鎖を表す。
【００１７】
例えば、Ｅは、脂肪族又は芳香族炭素鎖であり得る。Ｅは、直鎖又は分岐鎖であり得る。モノマー状態において、促進剤は、単一の基Ｇ２又は数個の基Ｇ２を有し得る。
【００１８】
特に、Ｅは、１〜５個の炭素原子を含む炭素鎖を表す。変形として、Ｅは、１〜５個のケイ素原子を含む、シラン、シロキサン、シラザン又はカルボシラン鎖を表す。
【００１９】
特に、接着促進剤は、ハロシランである。
【００２０】
一実施形態例では、樹脂は、ポリシロキサン樹脂、ポリシラザン樹脂、ポリカルボシロキサン樹脂、ポリカルボシラン樹脂及び前記樹脂の混合物から選択される。
【００２１】
添付の図面を参照しながら、以下の非限定的な説明から、本発明のその他の特徴及び利点がより明確になるであろう。
【図面の簡単な説明】
【００２２】
【図１】重合状態のセラミック前駆体とスレッド上に形成されたＰｙＣのコーティングの間の粘着の低下の存在を示す写真である（本発明によるものではない。）。
【図２】ＰＩＰマトリックス相とスレッド上に形成されたＳｉＣのコーティングの間の粘着の低下の存在を示す写真である（本発明によるものではない。）。
【図３Ａ】本発明の方法の例の様々な工程を模式的に図示している。
【図３Ｂ】本発明の方法の例の様々な工程を模式的に図示している。
【図３Ｃ】本発明の方法の例の様々な工程を模式的に図示している。
【図３Ｄ】本発明の方法の例の様々な工程を模式的に図示している。
【図４】本発明の方法の第一の実施例に関して、接着促進剤をグラフトした後に行われたＸ線光電子分光法による分析による測定の結果を示している。
【図５Ａ】本発明の方法の第一の実施例で得られた複合材料の写真である。
【図５Ｂ】本発明の方法の第一の実施例で得られた複合材料の写真である。
【図５Ｃ】本発明の方法の第一の実施例で得られた複合材料の写真である。
【図６Ａ】本発明の方法の第二の実施例で得られた複合材料の写真である。
【図６Ｂ】本発明の方法の第二の実施例で得られた複合材料の写真である。
【図６Ｃ】本発明の方法の第二の実施例で得られた複合材料の写真である。
【発明を実施するための形態】
【００２３】
最初に、セラミック又はカーボンスレッドなど、耐火性のスレッドから形成された繊維プリフォームが形成される。
【００２４】
プリフォームは、例えば、「Ｎｉｃａｌｏｎ」、「Ｈｉ−Ｎｉｃａｌｏｎ」又は「Ｈｉ−Ｎｉｃａｌｏｎ  ＴｙｐｅＳ」の表記で、日本企業ＮＧＳによって供給される炭化ケイ素のスレッドから形成され得る。このプリフォームを形成するために使用できるカーボンスレッドは、例えば、Ｔｏｒａｙ社によって、Ｔｏｒａｙｃａ  Ｔ３００  ３Ｋの名称で供給される。
【００２５】
繊維プリフォームは、少なくとも１つのテキスタイル作業から得られる。繊維プリフォームは、取得されるべき部品の繊維強化材を構成することが意図されている。繊維プリフォームは、特に、多層又は三次元紡織によって取得され得る。
【００２６】
「三次元紡織」又は「３Ｄ紡織」は、少なくともいくつかのある縦糸が、数個の横糸層上の横糸を結合する紡織の様式として理解されるべきである。縦糸と横糸の役割を逆にすることも本明細書において可能であり、同じく、特許請求の範囲に包含されるものとみなされる。
【００２７】
繊維プリフォームは、例えば、マルチサテン織物を有し得る、すなわち、各層の基本的な織物は従来のサテン型の織物と等しいが、横糸の層を１つに結合している織物のある一定の点を有する横糸の数個の層を持つ三次元紡織によって得られる布地であり得る。変形として、繊維プリフォームは、インターロック織物を有し得る。「インターロック織物又は布地」は、縦糸の各層が横糸の数個の層を結合し、同じ縦糸の柱の全ての糸が織物の平面中で同じ動きを有する３Ｄ紡織された織物として理解されるべきである。繊維プリフォームを形成するために使用可能な多層紡織の様々な種類が、ＷＯ２００６／１３６７５５に記載されている。
【００２８】
二次元の布地又は一方向性の層など、まず、繊維状の生地を形成し、前記繊維状の生地を型の上でドレープ成形することにより繊維プリフォームを取得することも可能である。これらの生地は、繊維プリフォームを形成するために、例えばスレッドを縫い付け又は植え付けることによって、任意に、一緒に結合してもよい。
【００２９】
次いで、プリフォームのスレッド上にコーティングが形成される。このコーティングは界面相であり得、又は繊維プリフォームを部分的に稠密化している１つ若しくは複数のマトリックス相を備えてもよい。コーティングは、炭素の、特に、ＰｙＣの、ホウ素がドープされた炭素（ＢＣ、ホウ素が原子比で５％〜２０％、残りが炭素である。）の、又は炭化ケイ素、窒化ホウ素（ＢＮ）、ケイ素がドープされた窒化ホウ素（ＢＮ（Ｓｉ）、ケイ素が重量比で５％〜４０％、残りが窒化ホウ素である。）又は窒化ケイ素（Ｓｉ３Ｎ４）などのセラミック材料のものであり得る。
【００３０】
コーティングは、このように、単層又は複層の界面相によって形成され得る。その場合、界面相の表面は、接着促進剤のグラフトを可能にすることが意図される−ＯＨ基を有する。この界面相は、熱分解炭素、窒化ホウ素、ケイ素がドープされた窒化ホウ素又はホウ素がドープされた炭素の少なくとも一層を備え得る。
【００３１】
ここで、界面相は、複合材料の脆化を緩和するという機能を有しており、これは、マトリックス中に伝搬された後に界面相に到達している全ての亀裂を逸らすことを促進し、前記亀裂によるスレッドの破損を予防し、又は遅延させる。
【００３２】
界面相の厚さは、１０ｎｍ〜１０００ｎｍ、例えば、１０ｎｍ〜１００ｎｍであり得る。界面相は、ＣＶＩによって、プリフォームのスレッド上に形成され得る。
【００３３】
変形として、プリフォームの形成より前にスレッド上に化学蒸着を行い、次いで、このようにしてコートされたスレッドから出発してこのプリフォームを形成することによって、界面相を形成し得る。
【００３４】
変形として、コーティングは、少なくとも１つの前段階マトリックス相と、この少なくとも１つの前段階マトリックス相とスレッドの間に介在する任意に設けてもよい界面相とを含み得る。その場合には、外側の、すなわち、プリフォームのスレッドから最も遠い前段階マトリックス相は、接着促進剤のグラフトを可能にすることが意図される−ＯＨ基をその表面上に有する。
【００３５】
外側の前段階マトリックス相は、ＣＶＩ、融解状態のケイ素の浸透（「溶解浸透」法）又はＰＩＰ技術によるなど、それ自体公知の様々な方法によって形成され得る。したがって、後者の場合には、接着促進剤は、ＰＩＰマトリックスの２つの連続するブロック間の接着を改善させることが可能であることに注目すべきである。外側の前段階マトリックス相は、セラミック又は炭素のものであり得る。外側の前段階マトリックス相は、炭素のもの、又はＰｙＣ、炭化ケイ素、窒化ホウ素又は窒化ケイ素のものであり得る。
【００３６】
もちろん、接着促進剤を介してコーティングに接合されたＰＩＰセラミックマトリックス相の形成を可能にするために、コーティングの形成後に、繊維プリフォームは多孔質の状態を保っている。ここで、図３Ａ〜図３Ｄに図解された、本発明の方法の例を用いて、この態様を説明する。
【００３７】
コーティングの形成後に、接着促進剤１０が、繊維プリフォームの残存する細孔中に導入される（図３Ａ参照）。接着促進剤１０は、繊維プリフォームの細孔中に、液体状態で導入され得る。接着促進剤１０は、繊維プリフォームの細孔中に注入され得る。導入された接着促進剤１０は、−ＯＨ基を有するコーティング１の表面Ｓと接触する。この表面Ｓは、コーティング１の外側表面、すなわち、プリフォームを形成するスレッドから最も遠い表面に相当する。
【００３８】
図解されている例では、モノマー状態において、促進剤１０は、以下の一般式：Ｇ１−Ｅ−Ｇ２を有する。式中、基Ｇ１は塩素原子であり、鎖Ｅは、１個のケイ素原子を有するカルボシラン鎖である。ここでは、接着促進剤１０は、クロロシランである。上述されているように、基Ｇ１及びＧ２について、及び鎖Ｅについて、いくつかの変形が可能である。
【００３９】
図解されている例では、促進剤１０は、モノマー状態で導入された。しかしながら、本発明者らは、促進剤１０がオリゴマー状態で導入されているときも、本発明の範囲内になお属するものとする。
【００４０】
基Ｇ１は、コーティング１への促進剤１０のグラフトを可能とする。基Ｇ２は、促進剤がセラミック前駆体樹脂に接合できるようにし、したがって、最終的には、熱分解後に得られるセラミックマトリックス相へ接合できるようにする。
【００４１】
促進剤１０をコーティング１の表面Ｓ上にグラフトするために、第一の加熱が実施される。この第一の加熱によって、基Ｇ１に対する表面Ｓの−ＯＨ基の置換又は求核付加の反応を活性化し、これにより、促進剤１０のグラフトを達成することが可能となる。図解された例では、グラフトは、求核置換反応によって達成される。グラフト後に、−ＯＨ基の酸素と先述した鎖Ｅとの間での共有結合の形成を通じて、コーティング１の表面Ｓにグラフトされた促進剤２０が得られる（図３Ｂ参照）。
【００４２】
第一の加熱の間には、概ね一定の温度（±２℃）が課され得る。当業者の一般的な知識に基づき、当業者は、接着促進剤に応じて、第一の加熱の間に課されるべき温度の値を決定することが可能であろう。第一の加熱の間に課される温度は、典型的には、３０℃〜６０℃であり得る。
【００４３】
グラフト後に、グラフトされた促進剤２０は、セラミック前駆体樹脂との反応が意図される少なくとも１つの突き出した基Ｇ２をなお有している（図３Ｂ参照）。
【００４４】
接着促進剤２０がグラフトされたら、セラミック前駆体樹脂４が繊維プリフォームの細孔中に導入される（図３Ｃ参照）。導入された樹脂４は、グラフトされた促進剤２０と接触している。樹脂４は、繊維プリフォームの細孔中に液体状態で導入され得る。樹脂４は、繊維プリフォームの細孔中に注入され得る。この樹脂４はそれ自体公知であり、ポリシロキサン樹脂、ポリシラザン樹脂、ポリカルボシロキサン樹脂、ポリカルボシラン樹脂及び前記樹脂の混合物から選択され得る。
【００４５】
樹脂４が導入されると、樹脂４はグラフトされた促進剤２０に共有結合し得る。この結合は、グラフトされた促進剤２０の基Ｇ２と樹脂４によって担持された反応性官能基との間の化学反応によって生成される。一例として、樹脂４の反応性官能基は、以下の群：−ＯＨ、Ｓｉ−Ｈ又は炭素−炭素二重結合から選択され得る。
【００４６】
有利には、基Ｇ２は、−ＯＨ、−ＮＨ２又は炭素−炭素二重結合から選択される。前記基Ｇ２の選択によって、グラフトされた促進剤２０への樹脂４の接着のさらなる改善が可能となる。樹脂がポリシロキサン樹脂である場合には、Ｇ２は−ＯＨであることが有利である。樹脂がポリシラザン樹脂である場合には、Ｇ２は−ＮＨ２であることが有利である。樹脂がポリシロキサン、ポリシラザン又はポリカルボシラン樹脂である場合には、Ｇ２は炭素−炭素二重結合であることが有利である。
【００４７】
例として、Ｓｔａｒｆｉｒｅ（Ｒ）Ｓｙｓｔｅｍｓによって、「ＳＭＰ−１０」の表記で販売されているポリカルボシラン樹脂を使用することが可能である。このような樹脂は、Ｓｉ−Ｈ官能基及び基Ｇ２と反応することができる炭素−炭素二重結合を有している。
【００４８】
例として、Ｃｌａｒｉａｎｔによって、「ＨＴＴ１８００」又は「ＰＳＺ２０」の表記で販売されているポリシラザン樹脂を使用することが可能である。このような樹脂は、Ｓｉ−Ｈ官能基及び基Ｇ２と反応することができる炭素−炭素二重結合を有している。
【００４９】
例として、Ｗａｃｋｅｒによって、「Ｈ６２Ｃ」の表記で販売されているポリシロキサン樹脂を使用することが可能である。このような樹脂は、Ｓｉ−Ｈ官能基及び基Ｇ２と反応することができる炭素−炭素二重結合を有している。
【００５０】
例として、Ｗａｃｋｅｒによって、「ＭＫ」又は「ＭＳ１００」の表記で販売されているポリシロキサン樹脂を使用することが可能である。このような樹脂は、Ｓｉ−Ｈ官能基及び基Ｇ２と反応することができる−ＯＨ基を有している。
【００５１】
例として、Ｓｔａｒｆｉｒｅ（Ｒ）Ｓｙｓｔｅｍｓによって、「ＳＰＲ２１２」又は「ＳＰＲ０３６」の表記で販売されているポリカルボシロキサン樹脂を使用することが可能である。このような樹脂は、Ｓｉ−Ｈ官能基及び基Ｇ２と反応することができる炭素−炭素二重結合を有している。
【００５２】
樹脂４にグラフトされた接着促進剤２０の結合は、基Ｇ２の、及び樹脂４によって担持されている反応性官能基の性質に応じて、様々な化学反応によって実施され得る。
【００５３】
例として、樹脂がＳｉ−Ｈ官能基を有し、基Ｇ２が炭素−炭素二重結合である場合には、反応は、Ｓｉ−Ｃ−Ｃ結合をもたらすヒドロシリル化であり得る。
【００５４】
例として、樹脂がＳｉ−Ｈ官能基を有し、基Ｇ２が−ＯＨである場合には、反応は、Ｓｉ−Ｏ−Ｓｉ結合をもたらす縮合であり得る。
【００５５】
例として、樹脂がＳｉ−Ｈ官能基を有し、基Ｇ２が−ＮＨ２である場合には、反応は、Ｓｉ−Ｎ−Ｓｉ結合をもたらす縮合（アミノ基転移反応）であり得る。
【００５６】
例として、樹脂が炭素−炭素二重結合を有し、基Ｇ２が炭素−炭素二重結合である場合には、反応は、Ｃ−Ｃ−Ｃ−Ｃ結合をもたらす付加であり得る。
【００５７】
グラフトされた促進剤２０への樹脂４の結合は、第二の加熱を行うことによって実施される。第二の加熱によって、樹脂４を重合すること及びグラフトされた促進剤２０への樹脂４の結合の反応を活性化することがいずれも可能となる。当業者の一般的な知識に基づき、当業者は、使用される樹脂及びグラフトされた促進剤２０に応じて、第二の加熱の間に課されるべき温度の値を決定することが可能であろう。典型的には、９０℃〜２５０℃の温度が、第二の加熱の間に課され得る。
【００５８】
図３Ｄは、グラフトされた促進剤３０への重合された樹脂４０の結合を示している。この配置において、促進剤３０は、重合された樹脂４０とコーティング１との間の連結を形成する。次いで、繊維プリフォームの細孔中にセラミックマトリックス相を形成するために、重合された樹脂４０を熱分解する。
【００５９】
部品のマトリックスの形成は、セラミック前駆体樹脂の導入と熱分解のＰＩＰサイクル数回を実施することを伴い得ることに注意すべきである。その場合には、セラミック前駆体樹脂の新たな各導入の前に、ＰＩＰによって得られたマトリックスのブロックに接着促進剤をグラフトし得る。この場合には、接着促進剤は、これらのブロック相互の接着を改善するために、ＰＩＰマトリックスの様々なブロックを連結する。
【００６０】
取得されたら、このように製造された部品は、航空又は航空宇宙用途用の部品であり得る。該部品は、航空若しくは航空宇宙エンジンのガスタービン又は産業用タービンの高温部用の部品であり得る。該部品は、タービンエンジンの部品であり得る。該部品は、配電器の少なくとも一部分、ノズルの若しくは防熱コーティングの少なくとも一部分、燃焼室の壁、タービンリングの一区域、タービンエンジンの翼を構成し得る。
【実施例】
【００６１】
［実施例１］
ＳｉＣ前段階マトリックス相で予め稠密化されたＳｉＣスレッドの繊維プリフォームの細孔中に接着促進剤を導入した。使用した接着促進剤は、アセトキシエチルジメチルクロロシランであった。
【００６２】
第一の加熱を行うことによって、このようにして導入された接着促進剤をＳｉＣ前段階マトリックス相の表面にグラフトした。第一の加熱の間、４０℃の温度を設定して、シクロヘキサン中で２４時間、熱制御された反応器中において、対応する化学反応を実施した。この反応の間、０．６Ｌ／時間の窒素流速を設定した。
【００６３】
Ｘ線光電子分光法（「ＸＰＳ」分析）による分析によって、接着促進剤のグラフトを確認した。得られた結果が図４に示されており、ＳｉＣ前段階マトリックス相の表面上に、グラフトされた促進剤に相当する有機ケイ素種の存在を示している。
【００６４】
促進剤がグラフトされたら、Ｗａｃｋｅｒによって、「ＭＫ」の表記で販売されているポリシロキサン樹脂を繊維プリフォームの細孔中に導入した。
【００６５】
次いで、導入された樹脂を重合し、グラフトされた接着促進剤に樹脂を結合するために、２５０℃で第二の加熱を行った。図５Ａは、ポリシロキサン樹脂の重合後及びその熱分解の前に得られた材料の写真である。ポリマーマトリックスとＳｉＣ前段階マトリックス相間の境界面よりもむしろ、ポリマーマトリックス内に優先的に伝播される亀裂「Ｆ」が存在することが見出される。このことは、このポリマーマトリックスのＳｉＣ前段階マトリックスへの強力な接着が存在すること、それ故、繊維強化材への強力な接着が存在することを証明する。この強力な接着は、第二の加熱の間に樹脂とグラフトされた促進剤との間に生じた結合によるものである。
【００６６】
次いで、９００℃で熱処理を加えることによるポリシロキサン樹脂の熱分解によって、セラミックマトリックス相が得られた。図５Ｂ及び図５Ｃは、この熱分解後に得られた材料の写真である。同様に、前段階マトリックス相と熱分解によって得られたマトリックス相間の境界面よりもむしろ、熱分解によって得られたマトリックス内に優先的な亀裂「Ｆ」の存在があることが見出される。これは、コーティングへの、及び基礎となる繊維強化材への、熱分解によって得られたマトリックス相の良好な接着を確認している。
【００６７】
［実施例２］
ＳｉＣ前段階マトリックス相で予め稠密化されたＳｉＣスレッドの繊維プリフォームの細孔中に接着促進剤を導入した。使用した接着促進剤は、アリルジメチルクロロシランであった。
【００６８】
第一の加熱を実施することによって、このようにして導入された接着促進剤をＳｉＣ前段階マトリックス相の表面にグラフトした。第一の加熱の間、４０℃の温度を設定して、シクロヘキサン中で２４時間、熱制御された反応器中において、対応する化学反応を実施した。この反応の間、０．６Ｌ／時間の窒素流速を設定した。
【００６９】
実施例１と同様に、Ｘ線光電子分光法（「ＸＰＳ」分析）によって、接着促進剤のグラフトを確認した。
【００７０】
促進剤がグラフトされたら、Ｃｌａｒｉａｎｔによって、「ＰＳＺ  ２０」の表記で販売されているポリシラザン樹脂を繊維プリフォームの細孔中に導入した。
【００７１】
次いで、導入された樹脂を重合し、グラフトされた接着促進剤に樹脂を結合するために、２５０℃で第二の加熱を行った。図６Ａは、ポリシラザン樹脂の重合後及びその熱分解の前に得られた材料の写真である。実施例１のように、亀裂「Ｆ」がポリマーマトリックス内に優先的に存在することが見出され、したがって、このポリマーマトリックスの良好な接着を証明している。
【００７２】
次いで、９００℃での熱処理を加えることによるポリシラザン樹脂の熱分解によって、セラミックマトリックス相が得られた。図６Ｂ及び図６Ｃは、この熱分解後に得られた材料の写真である。同じく、熱分解によって得られたマトリックス内への亀裂「Ｆ」の優先的な存在が認められる。
【００７３】
「〜」という表現は、その範囲の両端を含むものとして理解しなければならない。
【図１】
2020523275.tif 000003
【図２】
2020523275.tif 000004
【図３Ａ】
2020523275.tif 000005
【図３Ｂ】
2020523275.tif 000006
【図３Ｃ】
2020523275.tif 000007
【図３Ｄ】
2020523275.tif 000008
【図４】
2020523275.tif 000009
【図５Ａ】
2020523275.tif 000010
【図５Ｂ】
2020523275.tif 000011
【図５Ｃ】
2020523275.tif 000012
【図６Ａ】
2020523275.tif 000013
【図６Ｂ】
2020523275.tif 000014
【図６Ｃ】
2020523275.tif 000015
【国際調査報告】
2020523275.tif 000016
2020523275.tif 000017
2020523275.tif 000018
2020523275.tif 000019